(57)【要約】【課題】液晶材料を配向処理面に塗布する際にはじかれることにより液晶の塗膜が不均一となることを防止し、平滑な液晶の塗膜が形成された位相差制御板を提供すること、および、配向膜形成のために同一の素材を用いながら、部分的に親水性領域を形成して、その上に形成する位相差制御層の均一性を高める方法を提供することを課題とする。【解決手段】基板２上に、露光により疎水性から親水性に変わる素材で垂直配向膜を形成し、露光後、液晶材料を塗布し、配向させてから固化させることにより、配向膜３上での液晶の塗布ムラを解消することができた。露光により配向膜３に生じた親水性領域上では水平配向となるが、親水性領域をディスプレイのブラックマトリックスに対応させることにより、支障は実質上生じない。【選択図】        図１
2005266629.tif 000002
【特許請求の範囲】
【請求項１】
基板上に疎水性領域と親水性領域とで構成された微細パターンを有する配向膜が積層され、前記配向膜上に配向を維持したまま重合または固化した液晶性高分子からなる位相差制御層が積層されていることを特徴とする位相差制御基板。
【請求項２】
前記液晶性高分子が、前記配向膜の前記疎水性領域上では垂直配向しており、前記配向膜の前記親水性領域上では水平配向していることを特徴とする請求項１記載の位相差制御基板。
【請求項３】
前記配向膜はフッ素系シリコーンもしくはポリイミド樹脂で構成されていることを特徴とする請求項１または請求項２記載の位相差制御基板。
【請求項４】
前記疎水性領域がディスプレイの表示画面に対応しており、前記親水性領域が前記表示画面の外側に対応していることを特徴とする請求項１〜請求項３いずれか記載の位相差制御基板。
【請求項５】
前記疎水性領域がディスプレイの各画素に対応しており、前記親水性領域が前記各画素どうしの境界部に対応していることを特徴とする請求項１〜請求項３いずれか記載の位相差制御基板。
【請求項６】
前記基板と前記配向膜との間にカラーフィルタ層が積層されていることを特徴とする請求項１〜請求項５いずれか記載の位相差制御基板。
【請求項７】
前記基板と前記配向膜との間にブラックマトリックスが積層されており、前記親水性領域が前記ブラックマトリックスに対応していることを特徴とする請求項１〜請求項６いずれか記載の位相差制御基板。
【請求項８】
請求項１〜請求項７いずれか記載の位相差制御基板を観察側に有することを特徴とするディスプレイ。
【請求項９】
基板上に、露光により、疎水性から親水性に変化する性質を有する配向膜を形成した後、前記配向膜に対してパターン状に光線を照射することにより、前記配向膜に疎水性領域と親水性領域とで構成された微細パターンを形成し、微細パターンを形成した後、前記配向膜上に液晶性高分子層形成用組成物の層を積層し、積層後に配向させ、配向後、固化させることを特徴とする位相差制御基板の製造方法。
【発明の詳細な説明】
【技術分野】
【０００１】
本発明は、親水性領域と疎水性領域とで構成された微細パターンを有する配向膜を利用して構成された位相差制御基板と、疎水性から親水性に変化する性質を有する材料を用いて配向膜を形成することを含む位相差制御基板の製造方法に関する。
【背景技術】
【０００２】
位相差制御機能を有する光学部材は、ポリカーボネート等の高分子フィルムを延伸加工することにより、あるいは、配向性のある基材に液晶材料を塗布、固化させて得ることができる。このような位相差制御機能を有する光学部材は、特に液晶ディスプレイの視野角を向上させる目的で重要性が高い。
【０００３】
通常の液晶ディスプレイにおいては２枚の偏光板をクロスニコルの状態に組み合わせて用いている。クロスニコルの状態においては、偏光板の垂線方向から観察した場合、黒状態となるが、一組の偏光板の吸収軸間で観察角度を鉛直方向から変化させると光漏れが生じる。この斜め方向から観察した際の光漏れは、液晶ディスプレイの視野角特性を大きく悪化させるので、すべての方向から観察しても光漏れが生じない偏光板が望まれており、例えば、２枚の位相差制御機能層を上記の２枚の偏光板の間に設けて、光漏れを緩和する手法が提案されている。（非特許文献１）。
液晶材料を用いて正のＣプレートを形成する場合には、正の複屈折異方性を有する液晶分子を基板に対して垂直方向に配向させる必要性があり、垂直配向モードＬＣＤにおけるように、垂直配向処理を施した２枚の基板によって液晶材料を挟持すれば、正のＣプレートを形成出来る。（特許文献１）
また、垂直配向処理を施した基板上に直接、液晶材料を塗布して正のＣプレートを形成することも可能である。（特許文献２）。
【非特許文献１】Ｊ．Ｃｈｅｎ  ｅｔ  ａｌ．：ＳＩＤ  ’９８  Ｄｉｇｅｓｔ（１９９８），          ｐ３１５．
【特許文献１】特開平６−１４８４２９。
【特許文献２】特開平１０−３１９４０８。
【０００４】
上記の非特許文献１に提案された手法によれば、光軸が層面に対して垂直である正のＣプレートと、光軸が層面内にある正のＡプレートとを組み合わせることにより、斜め方向からの光漏れが大幅に軽減できるが、正のＣプレートは、光学異常軸が層面に対して垂直であるため、従来の高分子フィルムを延伸する手法では製造が難しかった。
また、特許文献１に記載された手法によると、２枚の基板を要するため、厚みや重量の点で好ましくなく、もちろん、２枚の基板間で液晶材料を固化させた後、一方の基板を剥離する手法も考えられるが、剥離工程が加わるために製造工程が頻雑化し、歩留まりの低下を招く問題もある。
さらに、特許文献２に記載された手法によると、垂直配向処理を施した面はその表面エネルギーが非常に小さいため、液晶材料を塗布する際にはじかれて、塗膜が円滑に形成できない問題があり、この塗布の際にはじかれる問題は、負の複屈折異方性を有する液晶材料を用いて、負のＡプレートを形成する際にも同様に生じる。
【発明の開示】
【発明が解決しようとする課題】
【０００５】
従って、本発明においては、液晶材料を配向処理面に塗布する際にはじかれることにより液晶の塗膜が不均一となることを防止し、平滑な液晶の塗膜が形成された位相差制御板を提供することを課題とするものである。また、本発明においては、配向膜形成のために同一の素材を用いながら、部分的に親水性領域を形成して、その上に形成する位相差制御層の均一性を高める方法を提供することも課題とするものである。
【課題を解決するための手段】
【０００６】
第1の発明は、基板上に疎水性領域と親水性領域とで構成された微細パターンを有する配向膜が積層され、前記配向膜上に配向を維持したまま重合または固化した液晶性高分子からなる位相差制御層が積層されていることを特徴とする位相差制御基板に関するものである。
【０００７】
第２の発明は、第１の発明において、前記液晶性高分子が、前記配向膜の前記疎水性領域上では垂直配向しており、前記配向膜の前記親水性領域上では水平配向していることを特徴とする位相差制御基板に関するものである。
【０００８】
第３の発明は、第１または第２の発明において、前記配向膜はフッ素系シリコーンもしくはポリイミド樹脂で構成されていることを特徴とする位相差制御基板に関するものである。
【０００９】
第４の発明は、第１〜第３いずれかの発明において、前記疎水性領域がディスプレイの表示画面に対応しており、前記親水性領域が前記表示画面の外側に対応していることを特徴とする位相差制御基板に関するものである。
【００１０】
第５の発明は、第１〜第３いずれかの発明において、前記疎水性領域がディスプレイの各画素に対応しており、前記親水性領域が前記各画素どうしの境界部に対応していることを特徴とする位相差制御基板に関するものである。
【００１１】
第６の発明は、第１〜第５いずれかの発明において、前記基板と前記配向膜との間にカラーフィルタ層が積層されていることを特徴とする位相差制御基板に関するものである。
【００１２】
第７の発明は、第１〜第６いずれかの発明において、前記基板と前記配向膜との間にブラックマトリックスが積層されており、前記親水性領域が前記ブラックマトリックスに対応していることを特徴とする位相差制御基板に関するものである。
【００１３】
第８の発明は、第１〜第７いずれかの発明の位相差制御基板を観察側に有することを特徴とするディスプレイに関するものである。
【００１４】
第９の発明は、基板上に、露光により、疎水性から親水性に変化する性質を有する配向膜を形成した後、前記配向膜に対してパターン状に光線を照射することにより、前記配向膜に疎水性領域と親水性領域とで構成された微細パターンを形成し、微細パターンを形成した後、前記配向膜上に液晶性高分子層形成用組成物の層を積層し、積層後に配向させ、配向後、固化させることを特徴とする位相差制御基板の製造方法に関するものである。
【発明の効果】
【００１５】
第１の発明によれば、配向膜が親水性領域と疎水性領域とで構成された微細パターンを有することにより、その上に均一性の高い位相差制御層が形成された位相差制御基板を提供することができる。
【００１６】
第２の発明によれば、第１の発明の効果に加えて、配向膜が有する両領域に合せて、液晶が垂直配向もしくは水平配向した位相差制御層を有する位相差制御基板を提供することができる。
【００１７】
第３の発明によれば、第１または第２の発明の効果に加えて、配向膜を構成する素材を特定したことにより、配向性が高く、また、露光による親水性化が容易であるため、位相差制御層の均一性がより高い位相差制御基板を提供することができる。
【００１８】
第４の発明によれば、第１〜第３いずれかの発明の効果に加えて、ディスプレイの表示画面に対応した均一性の高い疎水性領域が形成された、位相差制御基板を提供することができる。
【００１９】
第５の発明によれば、第１〜第３いずれかの発明の効果に加えて、疎水性領域と親水性領域とを、おのおの、ディスプレイの各画素および各画素間の境界部とに対応させたので、位相差制御層の垂直配向した部分を優先的に利用でき、従って、ディスプレイの全面に配置した際に、位相差制御機能の高い位相差制御基板を提供することができる。
【００２０】
第６の発明によれば、第１〜第５いずれかの発明の効果に加えて、カラーフィルタ層が積層されていることにより、ディスプレイに配置して表示をカラー化することが可能な位相差制御基板を提供することができる。
【００２１】
第７の発明によれば、第１〜第６いずれかの発明の効果に加えて、ブラックマトリックスが積層されていることにより、ディスプレイに配置してカラー表示を行なわせる際の画像のコントラストを高くすることが可能な位相差制御基板を提供することができる。
【００２２】
第８の発明によれば、第１〜第７いずれかの発明の位相差制御基板の効果が発揮されたディスプレイを提供することができる。
【００２３】
第９の発明によれば、露光により疎水性から親水性に変化する性質を有する配向膜を形成して利用することにより、均一でムラの無い位相差制御層を形成することが可能な位相差制御基板を提供することができる。
【発明を実施するための最良の形態】
【００２４】
図１は本発明の位相差制御基板を概念的に示す図である。図２および図３は、本発明の位相差制御基板を製造する際の配向膜に疎水性領域と親水性領域とからなる微細パターンを形成する工程を説明するための図である。図４は、疎水性配向膜が露光により親水化する機構を示す図である。
【００２５】
図１（ａ）に示すように、本発明の位相差制御基板１は、基板２上に配向膜３、および位相差制御層４が順に積層された積層構造を有するものである。配向膜３は、疎水性領域３Ａおよび親水性領域３Ｂとで構成された微細パターンを有している。図１（ａ）に示す例では、配向膜３の大部分の面積を疎水性領域３Ａが占め、親水性領域３Ｂは狭い帯状の形状を有して、親水性領域の幅方向に等しい間隔で配置されて微細パターンが構成されている。
【００２６】
位相差制御層４は配向した液晶性高分子で構成されたもので、液晶性高分子の配向状態は配向膜３の疎水性領域３Ａ上および親水性領域３Ｂ上とで異なっており、疎水性領域３Ａ上において液晶性高分子は垂直配向しており、親水性領域３Ｂ上において液晶性高分子は水平配向している。
【００２７】
配向膜３が有する微細パターンは、図１（ｂ）に示すように、配向膜３の大部分の面積を疎水性領域３Ａが占め、親水性領域３Ｂは幅を持った線で４辺が構成された四角形の形状を有して、互いに狭い間隔を有して配置されて構成されたものであってもよい。このような形状の微細パターンを有する配向膜３上の位相差制御層４においても、疎水性領域３Ａ上において液晶性高分子は垂直配向しており、親水性領域３Ｂ上において液晶性高分子は水平配向している。
【００２８】
なお、疎水性領域がディスプレイの表示画面の全体に対応しており、親水性領域が表示画面の外側に対応していてもよく、この場合、疎水性領域は、ディスプレイを構成する各画素の集合体に対応しており、疎水性領域の外形は必ずしも微細パターンではない。疎水性領域および親水性領域とディスプレイとがこのような構成をとるときは、ディスプレイの表示画面に対応した均一性の高い疎水性領域を形成するのに適している。
【００２９】
従って本発明においては、疎水性である配向膜の少なくとも一部に親水性領域を有しているので、このような配向膜上に通常ならはじかれやすい塗料を塗布しても、塗布された塗料は親水性領域上においてはじかれずに留まると同時に、疎水性領域においても隣接する親水性領域の作用により、塗料がはじかれない。このような親水性領域と疎水性領域の混在による塗料のはじきの防止効果は、親水性領域および疎水性領域が微細であればあるほど高い。従って、このことを利用して、大半は疎水性領域でありながら、微細な間隔で親水性領域を設けた表面を準備すれば、疎水性の表面上であっても、塗料がはじかれることが無く、塗装を行なうことが可能になる。
【００３０】
なお、厳密な意味では、液晶材料で構成する位相差制御層の場合、親水性領域では、位相差制御機能が若干低下する傾向を有するが、ディスプレイの全面に配置して使用する位相差制御基板の場合、親水性領域をディスプレイの各画素の境界と一致させることにより、親水性領域上での位相差制御機能の低下を実質的に回避することができ、通常、ディスプレイの各画素の境界に位置するブラックマトリックスと、配向膜３の親水性領域とを一致させるとよい。
【００３１】
疎水性の表面に対し、塗料がはじかれること無く塗装できる利点は、液晶材料を疎水性の配向膜上に塗布する際に特に有効であり、疎水性領域上およびその近傍も含め、液晶分子が垂直配向した正のＣプレート、もしくは疎水性領域で液晶分子が水平配向した負のＡプレートをムラ無く形成できる、極めて有用性の高い効果が生じる。
【００３２】
配向膜３が有する微細パターンは、図１（ａ）を引用して説明したように親水性領域３Ｂがストライプ状（縞状）に並んだもの、および、図１（ｂ）を引用して説明したように四角形の４辺をなす親水性領域３Ｂが等間隔に配置されたものに限ることなく、いかなるものであってもよい。例えば、親水性領域３Ｂは、ストライプが縦横に交差した格子状のものであってもよいし、幅を持った線で各辺が構成された四角形以外の多角形の形状を有して、互いに狭い間隔を有して配置されたか、もしくは密接して配置されたものであってもよい。ただ、配向膜３の微細パターンを利用して、位相差制御層４をムラなく形成する観点では、親水性領域３Ｂがストライプ状、もしくは格子状の形状であるか、または、四角形が縦横に整列し、縦横の少なくともいずれかの送り方向と四角形の一組の対辺が平行またはほぼ平行であるような形状であることが好ましく、液晶以外のはじかれやすい塗料を用いる場合も同様である。
【００３３】
以上の説明においては、図１に示されるように、疎水性領域３Ａが配向膜３に占める割合が高いものを念頭に説明したが、逆に、親水性領域が配向膜３に占める割合が高いものであってもよい。
【００３４】
本発明の位相差制御基板１を構成する基板２、配向膜３、配向膜３の疎水性領域３Ａおよび親水性領域３Ｂ、位相差制御層４の各々を構成する素材、および形成方法について、以降に説明する。
【００３５】
基板２は、ガラス、シリコン、もしくは石英等の無機基材か、次に列挙するような有機基材から構成することができる。有機基材としては、ポリメチルメタクリレート等のアクリル、ポリアミド、ポリアセタール、ポリブチレンテレフタレート、ポリエチレンテレフタレート、ポリエチレンナフタレート、トリアセチルセルロース、もしくはシンジオタクティック・ポリスチレン等、ポリフェニレンサルファイド、ポリエーテルケトン、ポリエーテルエーテルケトン、フッ素樹脂、もしくはポリエーテルニトリル等、ポリカーボネート、変性ポリフェニレンエーテル、ポリシクロヘキセン、もしくはポリノルボルネン系樹脂等、または、ポリサルホン、ポリエーテルサルホン、ポリサルホン、ポリアリレート、ポリアミドイミド、ポリエーテルイミド、もしくは熱可塑性ポリイミド等からなるものを挙げることができるが、一般的なプラスチックからなるものも使用可能である。基板の厚みには、特に限定は無いが、用途に応じ、例えば、５μｍ〜１ｍｍ程度のものが使用される。
【００３６】
配向膜３は、疎水性領域３Ａと親水性領域３Ｂとで構成された微細パターンを有するものである。配向膜３の疎水性領域３Ａは正の複屈折異方性を有する液晶分子のダイレクタ（ダイレクタ；巨視的な分子の配向方向の意味）を、基板２の法線方向に配向させるものであるか、もしくは負の複屈折異方性を有する液晶分子のダイレクタを、基板２に沿った水平方向に配向させる作用を有する領域である。これに対し、配向膜の親水性領域３Ｂは、疎水性領域３Ａとは反対の作用を有する領域である。また、これらの作用とは別に、疎水性領域３Ａは、その上に適用されたインキ等をはじき、疎水性領域３Ｂは、インキ等の濡れ性が良好である。配向膜の厚さについては特に限定されないが、例えば１０ｎｍ〜１００ｎｍであることが好ましい。
【００３７】
本発明においては、配向膜３の親水性領域３Ｂは、配向膜３の元来、疎水性であった部分を親水性としたものであることが好ましく、好ましくは、フッ素系シリコーン樹脂もしくはポリイミド樹脂等の疎水性樹脂を用いて形成された疎水性配向膜の一部を親水性とすることにより、形成することができる。
【００３８】
上記のフッ素系シリコーン樹脂としては、例えば、東芝シリコーン(株）製等の撥水膜形成用のフッ素系シリコーン樹脂等の市販の感光性樹脂を例示することができ、このほか、信越化学工業（株）製のＬＳ−１０９０やアズマックス（株）製のＣａｓ．Ｎｏ．１０１９４７−１６−４等を挙げることができる。また垂直配向膜形成用のポリイミド樹脂としては、ＪＳＲ（株）製のＪＡＬＳ−６８８、日産化学工業（株）製のＳＥ−１２１１、同ＳＥ−７５１１Ｌ等の市販の感光性樹脂を例示することができる。これらの素材は配向性が高いため、好適に利用できる。
【００３９】
疎水性領域３Ａの幅Ｗ（Ａ）と親水性領域Ｂの幅Ｗ（Ｂ）については、特に限定する必要はなく、疎水性領域３Ａおよび親水性領域３Ｂからなる微細パターンを有する配向膜３全体に渡って、液晶（後述する電離放射線重合性液晶組成物）が円滑に塗布可能であることが好ましい。疎水性領域３Ａの幅Ｗ（Ａ）と親水性領域Ｂの幅Ｗ（Ｂ）の好ましい一例として、本発明の位相差制基板１が基板２と配向膜３との間にブラックマトリックスおよびカラーフィルタ層を伴なう場合、親水性領域３Ｂの形状は、ブラックマトリックスの形状と一致していることが好ましく、この場合、疎水性領域３Ａの幅Ｗ（Ａ）は、一例として７０〜９０μｍ程度であり、親水性領域Ｂの幅Ｗ（Ｂ）は１０〜３０μｍ程度とすることが好ましいが、このような微細パターンを有する配向膜３上への液晶の塗布は円滑に行なえ、塗布ムラが生じない。
【００４０】
配向膜３の疎水性領域３Ａおよび親水性領域３Ｂを形成する第１の方法および第２の方法を、図２および図３を引用して次に説明する。
【００４１】
第１の方法は、図２（ａ）の下半分に示すように、基板２上に疎水性配向膜３が積層された疎水性基板５と、図２（ａ）の上半分に示すように、マスク基板１２上にマスクパターン１３および光触媒層１４が順に積層された光触媒層付きマスク基板６とを準備し、両基板５および６を、疎水性配向膜３と光触媒層１４とが向かい合うように重ねた後、光触媒層付きマスク基板６側より紫外線１５等を用いて露光し、疎水性配向膜３の表面に親水性領域３Ｂを生じさせるものである。
【００４２】
基板２上への疎水性配向膜３の積層は、上述した疎水性配向膜形成用のフッ素系シリコーン樹脂もしくはポリイミド樹脂等を、水もしくは溶剤を用いて分散もしくは溶解して得られる塗工用組成物を用い、スピンコート等の適宜な塗布手段もしくは各種の印刷手段を利用して基板２の全面に適用し、乾燥等により固化させることにより行なうことができる。
【００４３】
光触媒層付きマスク基板６は、ガラス基板もしくは石英ガラス基板等のマスク基板１２上にクロム等の金属薄膜が積層されたマスクブランクを、フォトエッチング等により、金属薄膜をパターン化して得られるマスクパターンの上に、光触媒層１４を積層することにより得られたものである。
【００４４】
光触媒層１４は、光触媒、好ましくは二酸化チタンの単独、もしくは適宜なバインダー中に光触媒が含有したものである。二酸化チタンとしてはアナタ−ゼ型のものが好ましく、バインダー中に２０〜４０％（質量基準）の割合で含有させたものが好ましい。二酸化チタンの平均粒径は、５〜２０μｍ程度であることが好ましい。なお、二酸化チタンの代わりに、ＺｎＯなどを光触媒として用いることもできる。例えば、加水分解および脱水縮合の後、焼成により二酸化チタンを生じるチタン無機塩もしくは有機チタン化合物を用いて、またはオルガノポリシロキサンをバインダとして用い、分散液を作製して用い、塗布後、加水分解および脱水縮合の後、焼成により光触媒層１４を形成することができる。
【００４５】
かくして準備された疎水性基板５および光触媒層付きマスク基板６の両基板を、疎水性配向膜３と光触媒層１４とが向かい合うよう互いに密着させるか、より好ましくは、疎水性配向膜３と光触媒層１４との間隔をおよそ５〜２０ｎｍの間隔となるように配置する。この理由は、光触媒反応により生じた活性酸素種等をその隙間に容易に発生させ、作用させることができる間隔であることが好ましい。
【００４６】
互いに密着させた、もしくはごく狭い間隔をあけて配置した両基板の光触媒層付き基板６側より光、好ましくは紫外線１５を用いて露光を行ない（図２（ｂ））、露光部において親水性領域３Ｂを生じさせ、残る未露光部を疎水性領域３Ａとして残すことにより、マスクパターンに応じた親水性領域３Ｂおよび疎水性領域３Ａとを形成する（図２（ｃ））。露光により光触媒層１４に光、例えば波長が３８０ｎｍ以下の紫外線１５が照射されることにより、光触媒層１４の光触媒粒子内で光電気化学反応が起こり、露光された疎水性配向膜３を酸化還元させることができ、この結果、疎水性配向膜３の一部を親水性領域３Ｂに変化させることができるものと考えられている。
【００４７】
第２の方法は、図３（ａ）の下半分に示すように、基板２上に光触媒を含有する疎水性配向膜３’が積層され疎水性基板５’と、図３（ａ）の上半分に示すように、マスク基板１２上にマスクパターン１３が積層されたマスク基板６’とを準備し、両者を重ねた後、マスク基板６’側より露光して、疎水性配向膜３’の表面に親水性領域３Ｂを生じさせるものである。
【００４８】
第２の方法で用いるマスク基板６’は、第１の方法で用いた光触媒付き基板６から光触媒層１４を除いた通常のフォトマスクの構造を有している。また、第２の方法で用いる疎水性基板５’の疎水性配向膜３’は、第１の方法で用いた疎水性基板５の疎水性配向膜３中に光触媒を含有するものであって、用いる光触媒そのものは、第１の方法における光触媒層付きマスク基板６の光触媒層１４を構成するためのものと同じであり、疎水性配向膜３’の形成は、第１の方法における疎水性配向膜３の形成と同様にして、ただし、形成に用いる塗工用組成物として、光触媒をさらに配合したものを用いて行なうことができる。
【００４９】
かくして準備された疎水性基板５’およびマスク基板６’の両基板を、疎水性配向膜３’とマスクパターン１３とが向かい合うよう互いに密着させるか、より好ましくは、疎水性配向膜３’とマスクパターン１３との間隔をおよそ５〜２０ｎｍの間隔となるように配置し、マスク基板６’側から露光を行ない（図３（ｂ））、露光部において親水性領域３Ｂを生じさせることにより、マスクパターンに応じた親水性領域３Ｂおよび疎水性領域３Ａとを形成する（図３（ｃ））。
【００５０】
上記の２つの方法におけるように、疎水性配向膜が露光により親水化する機構は次のようであると考えられる。まず、図４に示すように、光触媒反応により活性酸素種等が２枚の基板の間に発生する。活性酸素種等としては、光触媒粒子内での光電気化学反応に基づいて生じる活性酸素または活性水酸基が挙げられる。これらの活性酸素種等は図４（ａ）に示すように、ポリシロキサンの側鎖（例えばアルキル側鎖）にアタックし（とがった鋸刃状形状の先端がアタックする位置を示す。）、アタックされた部分の側鎖の結合が切断されると、その側鎖が切断された部分にアタックした活性酸素種等が入れ替わって結合する。この結果、図４（ｂ）に示すように親水基（−ＯＨ）が生じる。
【００５１】
上記の２つの方法のいずれによっても、配向膜３に疎水性領域３Ａおよび親水性領域３Ｂからなる微細パターンを形成し得るが、得られる配向膜３に光触媒が残留して反応性が残る点、光触媒が配向膜３の透明性を低下させる点で、第１の方法がより好ましい。
【００５２】
配向膜に疎水性領域と親水性領域とで構成された微細パターンを形成した後、配向膜上に液晶材料を適用し、適用後に配向させ、配向後に固化させる。
【００５３】
塗布する液晶材料としては、液晶性高分子が好適に用いられる。本明細書における液晶性高分子とは、液晶状態が室温において固定化されたものを指し、例えば、分子構造中に重合性基を有する液晶性モノマーを架橋させて、架橋前の光学的異方性を保持したまま硬化させたもの、もしくはガラス転移温度を有し、ガラス転移温度以上に加熱すると液晶相を示し、その後、ガラス転移温度以下に冷却することにより、液晶組織を凍結することができる高分子型の液晶を指す。
【００５４】
本発明の位相差制御基板１の位相差制御層４を構成するための液晶材料としては、正の複屈折異方性を有する液晶材料としては棒状構造を有するネマチック液晶が、また、負の複屈折異方性を有する液晶材料としては円盤状構造を有するディスコティック液晶を用いることができる。これらの液晶材料としては、配向状態を保持したまま硬化させることが可能である点で、紫外線や電子線等の電離放射線の照射により重合して硬化する、重合性の液晶、特に重合性液晶モノマーであるものを用いることが好ましく、例えば、重合性液晶モノマーに重合開始剤を配合した電離放射線重合性液晶組成物、例えば光重合性液晶組成物を対象面に塗布し、塗布後に配向処理を施し、さらに電離放射線露光、例えば紫外線露光を行なうことにより、配向状態を保持したまま硬化させることができる。
【００５５】
重合性液晶モノマーとしては、例えば特表平１０−５０８８８２号に開示されているような、また、重合性キラル剤として、例えば特開平７−２５８６３８号に開示されているような公知のものを使用することができるが、より具体的には、重合性液晶モノマーとしては、下記式（１）〜式（１１）に示すようなものが、また、重合性キラル剤としては、下記式（１２）〜式（１４）に示すようなものを好ましく例示することができる。
【００５６】
【化１】
2005266629.tif 000003
【００５７】
【化２】
2005266629.tif 000004
【００５８】
【化３】
2005266629.tif 000005
【００５９】
【化４】
2005266629.tif 000006
【００６０】
【化５】
2005266629.tif 000007
【００６１】
【化６】
2005266629.tif 000008
【００６２】
【化７】
2005266629.tif 000009
【００６３】
【化８】
2005266629.tif 000010
【００６４】
【化９】
2005266629.tif 000011
【００６５】
【化１０】
2005266629.tif 000012
【００６６】
【化１１】
2005266629.tif 000013
【００６７】
【化１２】
2005266629.tif 000014
【００６８】
【化１３】
2005266629.tif 000015
【００６９】
【化１４】
2005266629.tif 000016
【００７０】
【化１５】
2005266629.tif 000017
【００７１】
【化１６】
2005266629.tif 000018
【００７２】
上記各式の表記において、「式１１」〜「式１４」中のいずれもメチレン基の数（アルキレン基の鎖長）を示すａ〜ｅはいずれも整数であって、まず、ａ、ｂが、各々個別に２〜１２であり、より好ましくは４〜１０、特に好ましくは６〜９であり、ｃ、ｄはいずれも２〜１２であり、より好ましくは４〜１０であり、特に好ましくは６〜９であり、さらにｅは２〜５である。また、「式１２」および「式１３」中のＹは、「化１５」および「化１６」に示す「式ｉ」〜「式ｘｘｉｖ」のいずれかであって、より好ましくは「式ｉ」、「式ｉｉ」、「式ｉｉｉ」、「式ｖ」、もしくは「式ｖｉｉ」のいずれかである。
【００７３】
位相差制御層４を形成するには、上記のような電離放射線重合性液晶組成物、例えば光重合性液晶組成物を用い、必要に応じて溶剤で溶解もしくは希釈し、スピンコーティング法、ダイコーティング、スリットコーティング、もしくはその他の適宜な方法により、疎水性領域３Ａと親水性領域３Ｂとからなる微細パターンを有する配向膜３層上に塗布を行ない、塗布後、液晶相が発現する温度に昇温させて配向させてから、電離放射線、例えば紫外線を照射して重合させることにより行なう。
【００７４】
なお、本発明の位相差制御基板１をディスプレイに適用する際、位相差制御層４は、ディスプレイの表示画面のサイズ内にあれば足りるので、位相差制御層４を形成する際の上記の電離放射線の露光を、ディスプレイの表示画面のサイズに相当する箇所のみに行ない、現像を行なえば、ディスプレイの表示画面のサイズに相当する箇所のみに位相差制御層４を形成し、ディスプレイの表示画面のサイズに相当する箇所以外には、位相差制御層４を形成しないでおくことができる。このようにして、基板２の周縁部に位相差制御層４の無い余白を残すことにより、本発明の位相差制御基板１を、例えば液晶ディスプレイの液晶層をはさむ一方の基板として使用する際に、基板どうしのシールを行なうためにシール材が適用される部分の基板を露出させることができ、シールを確実に行なえる利点が生じる。
【００７５】
本発明における位相差制御基板１には、カラーフィルタ層が積層されていてもよく、さらにカラーフィルタ層は、基板との間にブラックマトリックスを伴なっていてもよい。なお、カラーフィルタ層は、位相差制御層４と基板２の間に積層されていることに限定されず、位相差制御層４の基板２側とは反対側に積層されていてもよい。
【００７６】
これらのうちブラックマトリックスは、黒色着色剤を含有する塗料タイプの樹脂組成物を一面に適用して、一旦固化させた後、フォトレジストを適用して所定のパターンとするか、もしくは、黒色着色剤を含有する塗料タイプの感光性樹脂組成物を用いて、塗布、パターン状露光および現像を行なうことにより形成することができ、従って、黒色着色剤を含有する樹脂組成物から構成することができる。
【００７７】
あるいは、ブラックマトリックスは、ＣｒＯｘ／Ｃｒ（ｘは任意の数、「／」は積層を表す。）の積層構造からなる２層クロムブラックマトリックス、あるいはさらに反射率を低減させたＣｒＯｘ／ＣｒＮｙ／Ｃｒ（ｘ，ｙは任意の数）の積層構造からなる３層クロムブラックマトリックス等を、蒸着、イオンプレーティング、もしくはスパッタリング等の各種の方法で必要に応じ金属、金属酸化物、もしくは金属窒化物等の薄膜を形成し、フォトリソグラフィー法を利用してパターン化する方法、無電界メッキ法、もしくは黒色のインキ組成物を用いた印刷法等を利用しても形成することができる。ブラックマトリックスの厚みは、薄膜で形成する場合には、０．２μｍ〜０．４μｍ程度であり、印刷法によるときは０．５μｍ〜２μｍ程度である。
【００７８】
また、カラーフィルタ層の各色パターンは、ブラックマトリックスの開孔部毎に設けたものであってもよいが、便宜的には、帯状に設けたものであってよい。カラーフィルタ層は着色剤が溶解もしくは分散された、好ましくは微細顔料が分散された樹脂組成物から構成され、その形成は、所定の色に着色したインキ組成物を調製して、各色パターン毎に印刷することによって行なってもよいが、所定の色の着色剤を含有した塗料タイプの感光性樹脂組成物を用いて、フォトリソグラフィー法によって行なうのがより好ましい。カラーフィルタ層の厚みは、１μｍ〜５μｍ程度である。
【実施例１】
【００７９】
カラーフィルタ層の形成
基板上に形成するブラックマトリックスおよびカラーフィルタ層の各色パターンを形成するための各感光性樹脂組成物（以降においてフォトレジストと称する。）を調製した。各フォトレジストは、顔料、分散剤、および溶媒にビーズを加え、ペイントシェーカーを分散機として用い、３時間分散させた後、ビーズを取り除いて得られた分散液と、ポリマー、モノマー、添加剤、開示剤および溶剤からなるレジスト組成物とを混合することにより調製した。各フォトレジストの組成は下記に示す通りで、部数はいずれも質量基準である。
【００８０】
ブラックマトリックス形成用フォトレジスト
・黒顔料・・・・・・・・・・・・・・・・・・・・・・・・・・・・・・１４．０部
（大日精化工業（株）製、ＴＭブラック＃９５５０）
・分散剤・・・・・・・・・・・・・・・・・・・・・・・・・・・・・・・１．２部
（ビックケミー（株）製、ディスパービック１１１）
・ポリマー・・・・・・・・・・・・・・・・・・・・・・・・・・・・・・２．８部
（昭和高分子（株）製、（メタ）アクリル系樹脂、品番；ＶＲ６０）
・モノマー・・・・・・・・・・・・・・・・・・・・・・・・・・・・・・３．５部
（サートマー（株）製、多官能アクリレート、品番；ＳＲ３９９）
・添加剤（分散性改良剤）・・・・・・・・・・・・・・・・・・・・・・・０．７部
（綜研化学（株）製、ケミトリーＬ−２０）
・開始剤・・・・・・・・・・・・・・・・・・・・・・・・・・・・・・・１．６部
（２−ベンジル−２−ジメチルアミノ−１−（４−モルフォリノフェニル）−ブタノン−１）
・開始剤（４，４′−ジエチルアミノベンゾフェノン）・・・・・・・・・・０．３部
・開始剤（２，４−ジエチルチオキサントン）・・・・・・・・・・・・・・０．１部
・溶剤（エチレングリコールモノブチルエーテル）・・・・・・・・・・・７５．８部
【００８１】
赤色パターン形成用フォトレジスト
・赤色顔料（Ｃ．Ｉ．ＰＲ２５４）・・・・・・・・・・・・・・・・・・・３．５部
（チバ・スペシャルティ・ケミカルズ（株）、クロモフタールＤＰＰ  Ｒｅｄ  ＢＰ）
・黄色顔料（Ｃ．Ｉ．ＰＹ１３９）・・・・・・・・・・・・・・・・・・・０．６部
（ＢＡＳＦ社製、パリオトールイエローＤ１８１９））
・分散剤・・・・・・・・・・・・・・・・・・・・・・・・・・・・・・・３．０部
（ゼネカ（株）製、ソルスパース２４０００）
・ポリマー１（下記）・・・・・・・・・・・・・・・・・・・・・・・・・５．０部
・モノマー・・・・・・・・・・・・・・・・・・・・・・・・・・・・・・４．０部
（サートマー（株）製、多官能アクリレート、品番；ＳＲ３９９）
・開始剤・・・・・・・・・・・・・・・・・・・・・・・・・・・・・・・１．４部
（チバ・スペシャルティ・ケミカルズ（株）製、イルガキュア９０７）
・開始剤・・・・・・・・・・・・・・・・・・・・・・・・・・・・・・・０．６部
（２，２′−ビス（ｏ−クロロフェニル）−４，５，４′，５′−テトラフェニル−１，２′−ビイミダゾール）
・溶剤・・・・・・・・・・・・・・・・・・・・・・・・・・・・・・・８０．０部
（プロピレングリコールモノメチルエーテルアセテート）
なお、ポリマー１は、ポリマー１は、ベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものであり、重量平均分子量は４２５００であり、以降においても同じである。
【００８２】
緑色パターン形成用フォトレジスト
上記の赤色パターン形成用フォトレジストにおける赤色顔料および黄色顔料に替えて、顔料として下記のものを下記の配合量で用いた。
・緑色顔料（Ｃ．Ｉ．ＰＧ７）・・・・・・・・・・・・・・・・・・・・・３．７部
（大日精化製セイカファストグリーン５３１６Ｐ））
・黄色顔料（Ｃ．Ｉ．ＰＹ１３９）・・・・・・・・・・・・・・・・・・・２．３部
（ＢＡＳＦ社製、パリオトールイエローＤ１８１９）
【００８３】
青色パターン形成用フォトレジスト
上記の赤色パターン形成用フォトレジストにおける赤色顔料、黄色顔料、および分散剤に替えて、下記のものを下記の配合量で用いた。
・青色顔料（Ｃ．Ｉ．ＰＢ１５：６）・・・・・・・・・・・・・・・・・・４．６部
（ＢＡＳＦ社製ヘリオゲンブルーＬ６７００Ｆ））
・紫色顔料（Ｃ．Ｉ．ＰＶ２３）・・・・・・・・・・・・・・・・・・・・１．４部
（クラリアント社製、フォスタパームＲＬ−ＮＦ）
・顔料誘導体・・・・・・・・・・・・・・・・・・・・・・・・・・・・・０．６部
（ゼネカ（株）製ソルスパース１２０００）
・分散剤・・・・・・・・・・・・・・・・・・・・・・・・・・・・・・・２．４部
（ゼネカ（株）製ソルスパース２４０００）
【００８４】
基板として、厚みが０．７ｍｍの溶融成形ホウケイ酸薄板ガラス（米国コーニング社製、品番；７０５９）を準備し、洗浄を行なった後、基板上にブラックマトリックス形成用フォトレジストを、スピンコート法により塗布し、塗布後、温度；９０℃、および加熱時間；３分間の条件でプリベークを行ない、プリベーク後、所定のパターンを介し、照射線量が１００ｍＪ／ｃｍ2になるよう紫外線露光を行ない、露光後、０．０５％ＫＯＨ水溶液を用いたスプレー現像を６０秒間行なった後、温度；２００℃、および加熱時間；３０分間の条件でポストベークを行ない、画素に相当する開孔部を有する厚みが１．２μｍのブラックマトリックスを形成した。
【００８５】
次に、基板上にブラックマトリックスが形成された上に、赤色パターン形成用フォトレジストをスピンコート法により塗布し、温度；８０℃、および加熱時間；５分間の条件でプリベークを行なった後、所定のパターンを介し、紫外線光源による照射線量が３００ｍＪ／ｃｍ２になるようアライメント露光を行ない、露光後、０．１％ＫＯＨ水溶液を用いたスプレー現像を６０秒間行なった後、温度；２００℃、および加熱時間；６０分間の条件でポストベークを行ない、ブラックマトリックスの所定の開孔部に相当する位置に、厚みが２．６μｍの赤色パターンを形成した。
【００８６】
続いて、上記の赤色パターンの形成工程と同様にして、緑色パターン形成用フォトレジストを用いて厚みが２．６μｍの緑色パターンを、また、その後、青色パターン形成用フォトレジストを用いて厚みが２．６μｍの青色パターンを、赤色、緑色、および青色の各色パターンをブラックマトリックスの異なる開孔部に相当する位置に配列するよう形成し、赤色、緑色、および青色の三色のパターンが配列したカラーフィルタ層を形成した。
【００８７】
配向膜の形成（疎水性領域および親水性領域の形成）
形成されたカラーフィルタ層上に、テトラメトキシシラン（ＧＥ東芝シリコーン（株）製、品名；ＴＳＬ８１１４）５g、フルオロアルキルシラン（ＧＥ東芝シリコーン（株）製、品名；ＴＳＬ８２２３）１．５ｇ、および０．００５ＮのＨＣｌ（水溶液）２．３６ｇからなる溶液を２０℃の温度で２４時間攪拌して得られた溶液をイソプロピルアルコールで１００倍（質量基準）に希釈した希釈液を用いてスピンコート法により塗布し、塗布後、１５０℃の温度で１０分間加熱して乾燥させ、疎水性の薄膜を形成した。
【００８８】
形成された薄膜上に、光触媒層を表面に有するフォトマスクを、光触媒層が薄膜側になるようにして重ね、フォトマスクの背面側より、波長が２００ｎｍ〜３７０ｎｍの紫外線を照射することによりパターン露光を行なった。このパターン露光により、未露光部が疎水性のままであり、露光部が疎水性から親水性に変化した結果、フォトマスクのパターンに応じた親水性領域と疎水性領域とからなるパターンが形成された。
【００８９】
上記のパターン露光に用いたフォトマスクは、石英ガラス基板の片面に、クロム製のマスクパターンを形成し、マスクパターン上にシラン系化合物（ＧＥ東芝シリコーン（株）製、品名；ＴＳＬ８１１４）の水溶液を塗布し、塗布後、１５０℃の温度で１０分間加熱して乾燥させ、乾燥後、さらにその上にアナターゼ型二酸化チタン粒子を光触媒として含む分散液を塗布し、塗布後、１５０℃の温度で１０分間加熱して乾燥させて作成した、表面に光触媒含有層を有するものである。光触媒含有層全体に占める光触媒の割合は、約３０％である。また、マスクパターンとしては、先に形成したブラックマトリックスの黒線部のパターンに相当する部分が透過部となったものを用いたので、形成された親水領域のパターンはブラックマトリックスの黒線部のパターンに一致し、また、疎水性領域のパターンはブラックマトリックスの開口部、即ち、カラーフィルタの各色パターンに一致するものとなる。
【００９０】
位相差層の形成
位相差制御層を形成するための感光性樹脂組成物（光重合性液晶組成物）（Ａ）を調製した。感光性樹脂組成物（Ａ）としては、中央部にメソゲン、および両端に重合可能なアクリレート基を有し、中央部のメソゲンと両端のアクリレート基との間にスペーサを有する液晶材を７５部、光重合開始材（１−ヒドロキシシクロヘキシルフェニルケトン、チバ・スペシャルティ・ケミカルズ（株）製、イルガキュア１８４を使用。）を１部、および溶剤としてトルエン２５部を混合し調製した。
【００９１】
得られた感光性樹脂組成物（Ａ）をスピンコート法により配向膜上に塗布し、塗布後、基板ごとホットプレート上に載せ、温度；１００℃、および加熱時間；５分間の条件で加熱して、溶剤を除去し、乾燥塗膜を得ると共に塗膜中の液晶材を配向させた。
【００９２】
上記の乾燥塗膜に、波長；３６５ｎｍの紫外線を用い、照射線量が１０Ｊ／ｃｍ2になるよう、マスクを介してパターン露光を行ない、露光後、メタノールを現像液とする現像を行なって、表示エリア以外に設けられた乾燥塗膜を除去し、表示エリア内に位相差制御層を形成した。パターン露光の際のマスクとしては、先に形成したブラックマトリックスの開口部に相当する部分が透過部となっており、かつ、ブラックマトリックスの黒線部の相当する部分および表示エリア外に相当する部分が遮光部となったものを用いた。形成された位相差制御層のカラーフィルタの各色パターン上では、液晶の分子は基板に対して垂直に配向しており、またブラックマトリクス上では水平に配向していることがわかった。また、上記の感光性樹脂組成物（光重合性液晶組成物）は、はじかれることなく製膜することが可能であった。
【図面の簡単な説明】
【００９３】
【図１】本発明の位相差制御基板を概念的に示す図である。
【図２】疎水性領域と親水性領域を形成する工程を説明するための図である。
【図３】疎水性領域と親水性領域を形成する別の工程を説明するための図である。
【図４】疎水性配向膜が露光により親水化する機構を示す図である。
【符号の説明】
【００９４】
１……位相差制御基板
２……基板
３……配向膜（３Ａ；疎水性領域、３Ｂ；親水性領域）
４……位相差制御層
５……疎水性基板（５’；（光触媒含有）疎水性配向膜）
６……光触媒層付きマスク基板（６’；マスク基板）
１２……マスク基板
１３……マスクパターン
１４……光触媒層
１５……紫外線
【図１】
2005266629.tif 000019
【図２】
2005266629.tif 000020
【図３】
2005266629.tif 000021
【図４】
2005266629.tif 000022